(57)【要約】  【課題】シースの架橋にシラン架橋を用いた場合でも、電力線芯と（コアと）、内層シースとの間の適度な密着性を有するケーブルを得るための技術を提供する。  【解決手段】ケーブルは、少なくとも１本の電線を含むコアと、コアの外周を被覆し、１９０℃におけるメルトフローレートが３．０ｇ／１０分以上３５ｇ／１０分以下でありショアＡ硬度が８０以下であるオレフィン系ポリマーを含有するポリマー組成物で構成された内層シースと、内層シースの外周を被覆し、ハロゲン含有ゴムを含有するポリマー組成物で構成された外層シースと、を有する。【選択図】図１
2018073609.tif 000002
【特許請求の範囲】
【請求項１】
少なくとも１本の電線を含むコアと、
前記コアの外周を被覆し、１９０℃におけるメルトフローレートが３．０ｇ／１０分以上３５ｇ／１０分以下でありショアＡ硬度が８０以下であるオレフィン系ポリマーを含有するポリマー組成物で構成された内層シースと、
前記内層シースの外周を被覆し、ハロゲン含有ゴムを含有するポリマー組成物で構成された外層シースと、
を有するケーブル。
【請求項２】
前記ハロゲン含有ゴムは、シラングラフトハロゲン含有ゴムである請求項１に記載のケーブル。
【請求項３】
前記ハロゲン含有ゴムは、塩素化ポリエチレンまたはクロロプレンゴムである請求項１または２のいずれか１項に記載のケーブル。
【請求項４】
前記電線の表層は、絶縁体または外部半導電性層である請求項１〜３のいずれか１項に記載のケーブル。
【発明の詳細な説明】
【技術分野】
【０００１】
本発明は、ケーブルに関する。
【背景技術】
【０００２】
キャブタイヤケーブルは、例えば複数の電力線芯と他の線芯とを撚り合わせたコアの外周に、内層シースを被覆した後、外層シースを被覆することで形成される。電力線芯は、導体上に絶縁体を設けて形成されるが、電気特性安定のため、導体上および絶縁体上のそれぞれに、内部半導電性層および外部半導電性層が設けられることがある。
【０００３】
電力線芯等を撚り合せたコアを被覆する内・外層シース材料としては、耐摩耗性、耐油性、高硬度等の特性を兼ね備えるために、クロロプレンゴムや塩素化ポリエチレン等のハロゲン含有ゴムが用いられている。内・外層シースは、コアの外周に被覆された後に、架橋されている。
【０００４】
例えば、特許文献１記載の技術では、内・外層シースに、それぞれ、クロロスルフォン化ポリエチレン、クロロプレンゴムが用いられており、内・外層シースは、溶融塩（温度２００℃、２気圧の加圧下）により架橋されている。
【０００５】
キャブタイヤケーブルは、クレーンやエレベータ等の移動機器への電力供給に使用され、繰り返し屈曲や捻回、プーリやリールでのしごき・摩擦等を受ける厳しい環境で使用される。
【０００６】
従って、電力線芯と内層シースとは、強固に密着していることが望ましい。一方、電力線芯と内層シースとの間では、使用時の電気特性や端末施工性を考慮し、高すぎない密着性、つまり剥離性（フリーストリップ性と呼ばれる）が要求される。
【０００７】
密着性が低いと、使用時に繰り返し屈曲や捻回、プーリやリールでのしごき・摩擦等を受けることにより、ケーブル内の各線芯が徐々に動き、各線芯の撚りが戻る動きをする（いわゆる「笑う」）結果、ケーブル全体がヘビのようにうねってしまい、きちんとリールに収まらない等の不具合が発生するようになる。さらにうねりの程度が過酷な場合（著しい場合）、導体が断線に至る恐れも出てくる。
【０００８】
また逆に、密着性が高すぎる場合には、両者が強固に密着（接着）する結果、電力線芯の端末施工時に内層シースを剥離することが難しい、あるいは何とか剥離できても表面の平滑性が得られなくなることで、電気的な問題が発生することがある。
【０００９】
特許文献１記載の技術では、電力線芯の表層が、ニトリルゴムで構成された外部半導電性層であり、外部半導電性層と内層シースとの密着性を、内層シースにクロロスルフォン化ポリエチレンを用いることで得ている。また、内層シースに用いるクロロスルフォン化ポリエチレンにエチレンプロピレンゴムをブレンドすることで、密着性を適度に低下させて、剥離性を良好としている。外部半導電性層のニトリルゴムと、内層シースのエチレンプロピレンゴムとが、内・外層シースの架橋時の高温で相溶することにより、電力線芯と内層シースとの高い密着性が得られる。
【００１０】
キャブタイヤケーブルの内・外層シースの架橋処理には、一般的に、高温の溶融塩や高温の蒸気が用いられている。このような架橋処理を行うための設備は、高コストである。一方、より簡便な設備で架橋処理を行うことができるシラングラフトポリマーをシースに用いたキャブタイヤケーブルの検討も行われている。
【００１１】
シラングラフトポリマーの架橋処理は、水分を供給した低温の穏やかな環境で進行させられるため、非常に経済的である（例えば特許文献２、３参照）。
【先行技術文献】
【特許文献】
【００１２】
【特許文献１】特開２００８−１３０３６７号公報
【特許文献２】特公昭５０−３５５４０号公報
【特許文献３】特願２０１４−０７８０７９号公報
【発明の概要】
【発明が解決しようとする課題】
【００１３】
しかしながら、シラングラフトポリマーの架橋処理では高温とならないため、シラングラフトポリマーをシースに用いたキャブタイヤケーブルでは、電力線芯と内層シースとの間の十分な密着性が得られない恐れがある。
【００１４】
本発明の一目的は、外層シースの架橋にシラン架橋を用いた場合でも、電力線芯と（コアと）、内層シースとの間の適度な密着性を有するケーブルを得るための技術を提供することである。
【課題を解決するための手段】
【００１５】
本発明の一観点によれば、
少なくとも１本の電線を含むコアと、
前記コアの外周を被覆し、１９０℃におけるメルトフローレートが３．０ｇ／１０分以上３５ｇ／１０分以下でありショアＡ硬度が８０以下であるオレフィン系ポリマーを含有するポリマー組成物で構成された内層シースと、
前記内層シースの外周を被覆し、ハロゲン含有ゴムを含有するポリマー組成物で構成された外層シースと、
を有するケーブル
が提供される。
【発明の効果】
【００１６】
外層シースの架橋にシラン架橋を用いた場合でも、コアと内層シースとの間の適度な密着性を有するケーブルを得ることができる。
【図面の簡単な説明】
【００１７】
【図１】図１は、本発明の一実施形態によるキャブタイヤケーブルの構成の一例を示す概略断面図である。
【図２】図２は、可とう性試験の状況を示す概略図である。
【発明を実施するための形態】
【００１８】
図１を参照し、本発明の一実施形態によるキャブタイヤケーブル１００について説明する。図１は、キャブタイヤケーブル１００の構成の一例を示す概略断面図である。
【００１９】
キャブタイヤケーブル１００は、少なくとも１本の電力線芯（電線）１０を含むコア２０と、コア２０の外周を被覆しオレフィン系ポリマーを含有するポリマー組成物で構成された内層シース３０と、内層シース３０の外周を被覆しハロゲン含有ゴムを含有するポリマー組成物で構成された外層シース４０と、を有する。
【００２０】
電力線芯１０は、少なくとも、導体１１と、導体１１の外周を被覆する絶縁体１３とを有する。導体１１としては、例えば銅撚り線が用いられる。絶縁体１３は、例えば、エチレンプロピレンゴム（ＥＰゴム）を用いて構成され、導体１１の外周上にＥＰゴムを押出被覆し、架橋することで形成される。
【００２１】
電力線芯１０は、電気特性の安定化のために、導体１１の外周上および絶縁体１３の外周上に、それぞれ、内部半導電性層１２および外部半導電性層１４を有していてもよい。半導電性層１２、１４の態様は、キャブタイヤケーブル１００の種類、使用電圧等に応じて適宜選択することができる。半導電性層１２、１４としては、例えば、半導電性布テープや、押出タイプの半導電性ゴム・半導電性樹脂が用いられる。
【００２２】
絶縁体１３や半導電性層１２、１４は、それぞれ、要求特性に応じ適宜、例えば、酸化防止剤、滑剤、操作油、耐オゾン防止剤、紫外線防止剤、難燃剤、充填剤、帯電防止剤、粘着付与剤等の添加剤を含有していてもよい。
【００２３】
なお、電力線芯１０の態様としては、上述のものに限定されず、必要に応じて各種のものを用いることができる。例えば、中央に芯ゴムを配し、芯ゴムに巻きつける形で導体が撚られた態様のものを用いてもよい。
【００２４】
コア２０は、少なくとも１本の電力線芯（電線）１０を含む。図１に例示するキャブタイヤケーブル１００では、複数本、例えば３本の電力線芯１０が撚り合されて、コア２０が構成されている。
【００２５】
なお、コア２０の態様としては、上述のものに限定されず、必要に応じて各種のものを用いることができる。例えば、電力線芯１０の本数は３本以外であってもよい。また例えば、電力線芯１０以外の他の線芯（例えば接地線芯や光ファイバユニット）が、電力線芯１０とともに撚り合された態様のものを用いてもよい。
【００２６】
内層シース３０は、オレフィン系ポリマーを含有するポリマー組成物で構成され、コア２０の外周上に、当該ポリマー組成物を押出被覆することで形成される。
【００２７】
内層シース３０を構成するポリマー組成物に含有されるオレフィン系ポリマー（以下単に、オレフィン系ポリマーと呼ぶことがある）としては、１９０℃におけるメルトフローレート（ＭＦＲ）が３．０ｇ／１０分以上３５ｇ／１０分以下であり、ショアＡ硬度が８０以下であるものが用いられる。ここで、ＭＦＲは、ＡＳＴＭ−Ｄ１２３８に準拠する方法で測定され、ショアＡ硬度は、ＪＩＳ Ｋ６２５３に規定される方法で測定される。なお、内層シース３０を構成するポリマー組成物は、架橋されていなくてよいが、硫黄加硫、過酸化物架橋等により架橋されていてもよい。
【００２８】
オレフィン系ポリマーとしては、低結晶性または非晶性とすることで柔軟性を高めたオレフィン系ポリマーを用いることが好ましく、例えば、エチレンまたはプロピレンと（エチレンおよびプロピレンの少なくとも一方と）αオレフィンとの共重合体や、ポリエチレンや、エチレン−酢酸ビニル共重合体（ＥＶＡ）等を用いることができる。
【００２９】
オレフィン系ポリマーの１９０℃におけるＭＦＲを３．０ｇ／１０分以上とすることで、内層シース３０をコア２０の外周上に押出被覆する際に、撚り合わされた電力線芯１０の撚り目の小さい隙間に内層シース材料が浸入可能となりアンカーとなることで、コア２０と内層シース３０との密着性が得られる。さらに、撚り目の小さい隙間に浸入した形態で内層シース３０が形成されていることで、電力線芯１０の撚りが戻ることが抑制される。なお、電力線芯１０の撚り目の隙間に内層シース材料を浸入させアンカーとして密着性を得る構造により、密着性が過度には高くならず、適度な剥離性も得られる。
【００３０】
このような適度な密着性は、コア２０の表層の材料に特に依存せずに得ることができる。このため、例えば電力線芯１０の表層は、絶縁体１３であっても、外部半導電性層１４であってもよい。
【００３１】
このようにして、使用中に繰り返し屈曲や捻回を受けても、内層シース３０または外層シース４０の破れや、電力線芯１０の導体１１の破断等が発生しない耐久性の高いキャブタイヤケーブル１００を得ることができる。コア２０と内層シース３０との密着性は、後述の実施例で説明するしごき試験で評価することができる。
【００３２】
オレフィン系ポリマーの１９０℃におけるＭＦＲを３５ｇ／１０分以下とすることで、内層シース３０の押出の際の成形性低下、つまり、ダレや寸法安定性の低下が抑制される。
【００３３】
オレフィン系ポリマーのショアＡ硬度を８０以下とすることで、キャブタイヤケーブル１００の内層シース３０として、良好な可とう性を得ることができる。また、内層シース３０が良好な可とう性を有していることで、屈曲や捻回の際に、内層シース３０がコア２０の動きに良好に追従して、コア２０と内層シース３０との密着性が保たれる。
【００３４】
なお、オレフィン系ポリマーのショアＡ硬度の下限は特に制限されないが、電力線芯の撚りが戻ることを抑制するため、３０以上とすることが好ましい。
【００３５】
内層シース３０を構成するポリマー組成物は、要求特性に応じ適宜、例えば、酸化防止剤、滑剤、操作油、耐オゾン防止剤、紫外線防止剤、難燃剤、充填剤、帯電防止剤、粘着付与剤等の添加剤を含有していてもよい。
【００３６】
外層シース４０は、ハロゲン含有ゴムを含有するポリマー組成物で構成され、内層シース３０の外周上に、（架橋前の）当該ポリマー組成物を押出被覆し、架橋することで形成される。
【００３７】
なお、内層シース３０と外層シース４０との間には、補強層として埋め込み編組を設けてもよい。
【００３８】
外層シース４０を構成するポリマー組成物に含有されるハロゲン含有ゴム（以下単に、ハロゲン含有ゴムと呼ぶことがある）としては、例えば塩素含有ゴム、より具体的には例えば、塩素化ポリエチレンやクロロプレンゴムを好ましく用いることができる。外層シース４０にハロゲン含有ゴムを用いることで、可とう性、耐油性、コストに優れたキャブタイヤケーブル１００を得ることができる。
【００３９】
外層シース４０を構成するポリマー組成物の架橋方法としては、シラン架橋を用いることが好ましい。つまり、外層シース４０を構成するポリマー組成物は、シラン架橋物であることが好ましく、ハロゲン含有ゴムは、ハロゲン含有ゴムにシラン化合物（いわゆるシランカップリング剤）がグラフト重合されたシラングラフトハロゲン含有ゴムとして含有されていることが好ましい。さらに、シラン架橋処理を低温（例えば、室温から６０℃以下）で行えるようにするために、外層シース４０を構成するポリマー組成物は、シラノール縮合触媒（架橋触媒）を含有していることが好ましい。
【００４０】
シラン化合物、シラノール縮合触媒としては、公知のものを適宜選択して用いることができる。また、シラン化合物のグラフト重合に用いる過酸化物としても、公知のものを適宜選択して用いることができる。シラン化合物としては、例えば、メタクリルシランやビニルシラン等を用いることができる。過酸化物としては、例えば、ジクミルパーオキサイド（ＤＣＰ）等を用いることができる。シラノール縮合触媒としては、例えば、ジラウリン酸ジブチルすず等を用いることができる。
【００４１】
外層シース４０を構成するポリマー組成物は、要求特性に応じ適宜、例えば、安定剤、滑剤、可塑剤、酸化防止剤、カーボンブラック、難燃剤等の添加剤を含有していてもよい。
【００４２】
以上説明したように、コア２０の外周を被覆する内層シース３０を、１９０℃におけるメルトフローレートが３．０ｇ／１０分以上３５ｇ／１０分以下でありショアＡ硬度が８０以下であるオレフィン系ポリマーを含有するポリマー組成物で構成したことにより、コア２０と内層シース３０との間の適度な密着性を有し、耐しごき・摩擦に優れたキャブタイヤケーブル１００を得ることができる。
【００４３】
つまり、内層シース３０が適度な密着性をもつことで、端末施工時に電力線芯１０から内層シース３０を比較的容易に剥離できるとともに、ケーブル使用時に繰り返し屈曲や捻回、プーリやリールでのしごき・摩擦を受けても電力線芯１０と内層シース３０とが密着してうねり難い、キャブタイヤケーブル１００を得ることができる。
【００４４】
ハロゲン含有ゴムを含有するポリマー組成物で構成された外層シース４０の架橋に、シラン架橋を用い、架橋処理で高温とならない場合であっても、コア２０と内層シース３０との間の適度な密着性を得ることができる。つまり、内層シース３０の材料を上述のような構成とする技術は、外層シース４０の架橋にシラン架橋を用いる場合に、特に有用である。
【００４５】
次に、キャブタイヤケーブル１００の製造方法について例示的に説明する。
【００４６】
まず、例えば３本の電力線芯１０を撚り合せて、コア２０を形成する。次に、コア２０の外周上に内層シース３０の材料を押出被覆して内層シース３０を形成し、さらに、内層シース３０の外周上に、外層シース４０の材料を押出被覆する。
【００４７】
外層シース４０の材料が押出被覆されたキャブタイヤケーブル１００を、恒温恒湿槽中に保持することで水分に接触させて、シラン架橋を行う。このようにして、キャブタイヤケーブル１００が作製される。
【００４８】
以下、外層シース４０に用いる材料の調整について説明する。なお、以下に説明する条件は例示であり、限定的なものではない。
【００４９】
（１）シラングラフト塩素化ポリエチレンの調整
（グラフト処理の前処理）
８インチロール機を用いて粉末状の塩素化ポリエチレンを練り、これに安定剤、滑剤、過酸化物を添加する。安定剤とは、塩素化ポリエチレン分子から脱離した塩化水素を捕捉する働きを有する化合物である。混練条件としては、過酸化物が熱分解せずに、塩素化ポリエチレン中に添加剤が十分に分散することを考慮して設定すれば良く、例えば、ロール表面温度１００℃、全ての添加剤が塩素化ポリエチレン中に繰り込まれてから５分間の混練とする。添加剤を混練した後のシートを約５ｍｍ角の形状にペレタイズする。
【００５０】
（グラフト処理）
スクリュ径４０ｍｍの単軸押出機（Ｌ／Ｄ＝２５）を使用し、スクリュはフルフライト形状、圧縮比２．０、ダイスはストランド押出用（穴径φ５ｍｍ、穴数３）のものを使用して、ストランドの形状に押出を行う。設定温度はホッパ側から順に、シリンダ１：８０℃−シリンダ２：２００℃−ヘッド：２００℃とし、スクリュ回転数は２０ｒｐｍ（押出量約１２０ｇ／分）とする。
【００５１】
前処理した塩素化ポリエチレンのペレットに対して１質量部のタルクを粘着防止を目的としてまぶした後に、シランカップリング剤をポリ袋内で十分に含浸させる。これを押出機ホッパから供給することで押出す。押出されたシラングラフト塩素化ポリエチレンのストランドは、長さ１５０ｃｍの水槽を通すことで水冷した後に、ペレタイズする。
【００５２】
（その他の添加剤の配合）
シラングラフト塩素化ポリエチレンに対して、８インチロール機を用いて可塑剤、酸化防止剤、カーボンブラック、難燃剤、滑剤を添加し、混練する。例えば、ロール表面温度１００℃、全ての添加剤を投入した後に５分間混練を行う混練条件とする。混練後のシートを約５ｍｍ角の形状にペレタイズした後に、ペレット同士の粘着を防止するためにタルクを１質量部まぶす。
【００５３】
（２）シラングラフトクロロプレンゴムの調整
クロロプレンゴムヘのシラングラフト処理は、塩素化ポリエチレンの場合とは異なり、ケーブル製造時の押出機内にて行う。クロロプレンゴムにシランカップリング剤以外の添加剤を混練したペレットを作製し、これにシランカップリング剤を含浸させたものを、ケーブル押出被覆に供する。
【００５４】
（添加剤の配合）
８インチロール機を用いてクロロプレンゴムにシランカップリング剤以外の添加剤を混練する。例えば、ロール表面温度８０℃、全ての添加剤を投入した後に５分間混練を行う混練条件とする。混練後のシートを約５ｍｍ角の形状にペレタイズした後に、ペレット同士の粘着を防止するためにタルクを１質量部まぶす。これにシランカップリング剤をポリ袋内で十分に含浸させる。
【００５５】
（３）シラノール縮合触媒を含有する触媒マスターバッチの調整
８インチロール機を用いて、シラングラフト押出前の安定剤と滑剤を添加した塩素化ポリエチレン（グラフト前処理での過酸化物を抜いたもの）と、シラノール縮合触媒とを混練する。例えば、ロール表面温度１００℃、触媒を投入してから３分間混練を行う混練条件とする。
【実施例】
【００５６】
（ケーブルの作製）
次に、実施例および比較例について説明する。実施例および比較例の各サンプルに用いた材料について、表１にまとめる。
【表１】
2018073609.tif 000003
【００５７】
３本の電力線芯を撚り合せたコアを準備した。電力線芯として、断面積８ｍｍ２の銅撚り線の導体と、厚さ１ｍｍのＥＰゴムで形成された絶縁体とを有し、外径が３．７ｍｍのものを用いた。
【００５８】
コアの外周上に、オレフィン系ポリマーを含有するポリマー組成物を、最薄部の厚さが１．５ｍｍとなるように押出被覆して、内層シースを形成した。オレフィン系ポリマーとして、表１に示す各ＭＦＲ、ショアＡ硬度を有する三井化学（株）製タフマー（登録商標）を用いた。なお、内層シースは、オレフィン系ポリマーのみで形成してもよいが、必要に応じ要求特性の範囲で、上述のような添加剤を含んでもよい。
【００５９】
内層シースの押出被覆後、内層シースの外周上に、（架橋前の）ハロゲン含有ゴムを含有するポリマー組成物を、厚さ０．５ｍｍとなるように押出被覆し、架橋することで外層シースを形成した。ハロゲン含有ゴムとして、表１に示すように、シラングラフト塩素化ポリエチレンまたはシラングラフトクロロプレンゴムを用いた。
【００６０】
内層シース押出および外層シース押出には、それぞれ、スクリュ径７５ｍｍの単軸押出機と、スクリュ径４０ｍｍの単軸押出機とを使用した。スクリュはフルフライト形状、圧縮比２．０のものを使用した。
【００６１】
外層シース材料の押出被覆後のケーブルを、６０℃、相対湿度９５％とした恒温恒湿槽中に２４時間保管することで、架橋処理を行った。
【００６２】
（ケーブルの評価）
作製したケーブルに対し、以下のような試験を行って、ケーブルを評価した。各サンプルの評価について、表１にまとめる。
【００６３】
（しごき試験）
作製したケーブルに対し、専用試験機を用いてしごき試験を実施した。ケーブルをリールに巻き付け、リールに沿ってのケーブルの巻取り、送出しを６回／分の速さで繰り返す試験を１０万回行った。
【００６４】
しごき試験後、ケーブルの外観および内部を観察することで、しごき性の評価を行った。ケーブルにほとんどうねりがなく、電力線芯にほぐれや被覆の破れなどないものを合格（○）とし、そうでないものを不合格（×）とした。
【００６５】
（可とう性試験）
図２に示すように、可とう性試験を実施した。長さ３０ｃｍのケーブル１００を治具２０１に水平に取り付け、ケーブル１００の先端に５ｋｇのおもり２０２を吊るした。おもり２０２による荷重で治具２０１に最近接するまで曲げられたケーブル１００の先端の、治具２０１までの距離Ｗを測定し、距離Ｗが１０ｃｍ以下であるものを合格（○）とし、そうでないものを不合格（×）とした。
【００６６】
実施例１〜実施例５は、内層シース材料に用いたオレフィン系ポリマーの１９０℃におけるＭＦＲが３．０ｇ／１０分以上３５ｇ／１０分以下であるとともに、ショアＡ硬度が８０以下であることで、耐しごき試験に合格するとともに、可とう性試験に合格している。
【００６７】
比較例１は、内層シース材料に用いたオレフィン系ポリマーの１９０℃におけるＭＦＲが３．０ｇ／１０分未満であることで、耐しごき試験に合格していない。
【００６８】
比較例２は、内層シース材料に用いたオレフィン系ポリマーの１９０℃におけるＭＦＲが３．０ｇ／１０分以上３５ｇ／１０分以下であるが、ショアＡ硬度が８０超であることで、可とう性試験に合格していない。
【００６９】
以上、実施形態に沿って本発明を説明したが、本発明はこれらに制限されるものではない。例えば、種々の変更、改良、組み合わせ等が可能なことは当業者に自明であろう。
【００７０】
以下、本発明の好ましい形態について付記する。
【００７１】
（付記１）
少なくとも１本の電線を含むコアと、
前記コアの外周を被覆し、１９０℃におけるメルトフローレートが３．０ｇ／１０分以上３５ｇ／１０分以下でありショアＡ硬度が８０以下であるオレフィン系ポリマーを含有するポリマー組成物で構成された内層シースと、
前記内層シースの外周を被覆し、ハロゲン含有ゴムを含有するポリマー組成物で構成された外層シースと、
を有するケーブル。
【００７２】
（付記２）
前記ハロゲン含有ゴムは、シラングラフトハロゲン含有ゴムである付記１に記載のケーブル。
【００７３】
（付記３）
前記ハロゲン含有ゴムを含有するポリマー組成物は、シラノール縮合触媒を含有する付記１または２に記載のケーブル。
【００７４】
（付記４）
前記オレフィン系エラストマーとして、低結晶性または非晶性オレフィン系ポリマーを用いる付記１〜３のいずれか１つに記載のケーブル。
【００７５】
（付記５）
前記ハロゲン含有ゴムは、塩素化ポリエチレンまたはクロロプレンゴムである付記１〜４のいずれか１つに記載のケーブル。
【００７６】
（付記６）
前記電線の表層は、絶縁体または外部半導電性層である付記１〜５のいずれか１つに記載のケーブル。
【００７７】
（付記７）
前記コアは、撚り合わせられた複数本の電線を含む付記１〜６のいずれか１つに記載のケーブル。
【符号の説明】
【００７８】
１０  電力線芯（電線）
１１  導体
１２  内部半導電性層
１３  絶縁体
１４  外部半導電性層
２０  コア
３０  内層シース
４０  外層シース
１００  ケーブル（キャブタイヤケーブル）
【図１】
2018073609.tif 000004
【図２】
2018073609.tif 000005